(57)【特許請求の範囲】
【請求項１】
タイヤのビードを側方から保持するフランジ部が外周に形成されてなるホイールディスクの裏面に、一方の開口にフランジ部が周成されてなるホイールリムの、他方の開口に設けられた接合周端を溶接する自動車用フルフェイスホイールの製造方法において、
ホイールディスクの裏面に、環状接合溝を予め周成し、さらにホイールリムの接合周端に内側傾斜端面を予め形成して、該接合周端を環状接合溝の底面に座定し、その状態で、内側傾斜端面の内側角縁が環状接合溝の内側溝壁に当接又は近接するようにして、内側溝壁と内側傾斜端面との間に溶熱閉込周域を生ずるようにし、さらに該ホイールリムの外側から、環状接合溝と接合周端とを溶接して、ホイールディスクとホイールリムとを接合するようにしたことを特徴とする自動車用フルフェイスホイールの製造方法。
【請求項２】
ホイールリムの接合周端に形成した内側傾斜端面を、環状接合溝の底面に対して約３°以上約６０°以下の範囲となる傾斜角で形成するようにしたことを特徴とする請求項１に記載の自動車用フルフェイスホイールの製造方法。
【請求項３】
ホイールリムの接合周端の内側傾斜端面を、該接合周端を形成した開口縁をリム内側へ屈折することにより形成するようにしたことを特徴とする請求項１又は請求項２に記載の自動車用フルフェイスホイールの製造方法。
【請求項４】
ホイールディスクの環状接合溝を、その外側溝壁が、環状接合溝の底面に対して約４０°以上約９０°以下の範囲となる傾斜角で外方に傾斜するように形成したことを特徴とする請求項１乃至請求項３のいずれかに記載の自動車用フルフェイスホイールの製造方法。
【発明の詳細な説明】
【技術分野】
【０００１】
本発明は、タイヤのビードを支持するフランジ部を外周に設けたホイールディスクに、ホイールリムを溶接することにより製造する自動車用フルフェイスホイールの製造方法に関する。
【背景技術】
【０００２】
自動車用フルフェイスホイールは、タイヤのビードを側方から保持するフランジ部が外周に形成されてなるホイールディスクの裏面に、一方の開口にフランジ部が形成されたホイールリムの、他方の開口に形成された接合周端を溶接することによって製造される。ここで、溶接工程としては、ホイールディスクの裏面に、該ホイールディスクとホイールリムとが同心状となるようにして、該ホイールリムの接合周端を突き当てた状態で、ホイールリムの外側から全周に亘って隅肉溶接するようにしていることが一般的である。【０００３】
このホイールディスクとホイールリムとが溶接された溶接部は、両者が溶け込んで混合した溶接金属からなる。そして、この溶接金属が両者を充分に溶け込んだ状態に形成されていることにより、当該自動車用フルフェイスホイールは、高い接合力を有し、充分な耐久性を発揮できる。この溶接金属を充分に溶け込んだ状態に形成できるように、例えば、ホイールリムの接合周端の外側角縁を面取りして、当該接合周端を溶接するようにした構成（特許文献１）や、接合周端をホイールリムの内側にほぼ直角に折り曲げて、この折り曲げた部位を溶接するようにした構成（特許文献２）等が提案されている。【０００４】
また、ホイールディスクのフランジ部裏側面と、ホイールリムの接合周端に隣接するビードシート部の外面とは、タイヤのビードが当接されて、該タイヤを支持固定する部位である。そして、タイヤを適切に支持固定できるように、このフランジ部裏側面とビードシート部外面とに、半径Ｒ６．５ｍｍの接触円を接触可能とすることが、一般的なタイヤ／ホイールの規格として設定されている。すなわち、この規格に従って、ホイールディスクとホイールリムとの溶接部の表面形状を示す溶接ビードを、フランジ部裏側面とビードシート部とにＲ６．５ｍｍの接触円が接触できる大きさに形成することが必要となっている。
【特許文献１】U.S. Patent No.US5435633
【特許文献２】U.S. Patent No.US6382735B2
【発明の開示】
【発明が解決しようとする課題】
【０００５】
ところで、上述した従来構成の、接合周端の外側角縁を面取りした構成（特許文献１）や、接合周端を内側に折り曲げた構成（特許文献２）にあっては、各接合周端をホイールディスクの裏面に突き当てた状態で、この両者間に外側から内方に向かって徐々に狭くなる空域が形成される。そして、この空域を埋めるように外側から隅肉溶接することによって、ホイールリムとホイールディスクとの溶接部を、両者を充分に溶け込んだ状態に形成できると共に、この溶接ビードを、Ｒ６．５ｍｍの接触円を接触可能な大きさに形成することができる。ここで、溶接部を成す溶接金属は、この溶接で制御されて用いられる溶接熱量の大きさに応じて、大きくなると共に、ホイールリムやホイールディスクへ溶け込む領域も大きく、かつ深くなる。このため、溶接ビードがＲ６．５ｍｍの接触円を接触可能とする大きさとなるように、この溶接熱量を制限することを要している。尚、溶接熱量は、例えばアーク溶接の場合、電流や電圧や溶接トーチの速度等により制御される、溶接により加えられる熱量を言う。【０００６】
ここで、一般的な自動車用フルフェイスホイールにあっては、ホイールリムの板厚に比して、ホイールディスクの板厚が厚くなっていることから、溶接時にホイールディスクの方が熱し難く、そして、溶接熱を多く奪ってしまう。このため、上記した従来構成にあって、Ｒ６．５ｍｍの接触円を満足する大きさの溶接ビードを形成するように制限された溶接熱量では、溶接金属がホイールリムの接合周端全域に溶け込んだ状態に形成することはできていなかった。【０００７】
一方、自動車用ホイールは、近年、リム径が大径化する傾向にある。リム径の大径化に従って、ホイール自身の強度及び耐久性を確保するために、ホイールディスクの板厚が厚肉化されている。また、リム径が大径化しても、上述したホイールリムのビードシート部とホイールディスクのフランジ部とには、Ｒ６．５ｍｍの接触円が接触可能であることを要する。したがって、ホイールディスクが厚肉化することにより、溶接ビードの大きさを制限した溶接熱量では、ホイールリムの接合周端への溶け込む領域が減縮してしまう。このため、この溶接部が充分な耐久性を発揮できるように、ホイールリムも厚肉化されることとなっていた。このように、大径化したホイールでは、板厚の厚肉化によりホイール重量が増大することとなるため、軽量化も切望されている。しかし、軽量化のために板厚を薄くすると、溶接部の耐久性が低下することとなってしまうため、この耐久性の向上が求められている。【０００８】
そこで、本発明は、ホイールの耐久性を高め得る自動車用フルフェイスホイールの製造方法を提案することを目的とする。
【課題を解決するための手段】
【０００９】
本発明は、ホイールディスクの裏面に、環状接合溝を予め周成し、さらにホイールリムの接合周端に内側傾斜端面を予め形成して、該接合周端を環状接合溝の底面に座定し、その状態で、内側傾斜端面の内側角縁が環状接合溝の内側溝壁に当接又は近接するようにして、内側溝壁と内側傾斜端面との間に溶熱閉込周域を生ずるようにし、さらに該ホイールリムの外側から、環状接合溝と接合周端とを溶接して、ホイールディスクとホイールリムとを接合するようにしたことを特徴とする自動車用フルフェイスホイールの製造方法である。【００１０】
かかる製造方法にあっては、ホイールディスクの環状接合溝の底面に、ホイールリムの接合周端を座定した状態で、該接合周端の内側傾斜端面と環状接合溝の内側溝壁との間に溶熱閉込周域を生ずるようにしている。そして、この溶熱閉込周域により、溶接時の溶接熱によって熱せられた接合周端からホイールディスクに熱が逃げてしまうことを防止できるから、該接合周端の内側傾斜周面全域を充分に熱して溶かすことができ得る。さらに、加熱された接合周端の内側傾斜周面により、この溶熱閉込周域にも溶接熱が溜まることとなり、当該溶熱閉込周域を成す環状接合週溝の内側溝壁及び底面を効率的に熱することができる。したがって、この溶接により、接合周端の内側角縁までの領域と環状接合溝の内側溝壁及び底面とが混じり合って溶け込んだ状態の溶接金属を形成できる。また、ホイールリムに比して板厚の厚いホイールディスクに環状接合溝を形成することにより、この環状接合溝の形成部位の板厚は薄く、ホイールリムとの板厚差が小さくなっている。このため、溶接時の溶接熱により、環状接合溝と接合周端とをバランス良く熱し、該接合周端をその内側角縁まで充分に加熱することができ、接合周端の内側角縁まで溶け込んだ溶接金属を形成し易くなっている。【００１１】
また、ホイールディスクの裏面に形成した環状接合溝は、接合周端と溶接された場合に、該接合周端より外側の溝領域を埋めるように溶接金属が形成されることとなる。したがって、溶接により形成される溶接金属の、外側に盛り上がる大きさを抑制することができ、上記した溶熱閉込周域の周りの部分を充分に溶かし得る溶接熱量を加えても、ビードシート部とフランジ部とに半径Ｒ６．５ｍｍの接触円を接触可能とする規定を満足することができ得る。尚ここで、例えば、大径化によりホイールリムが厚肉化されている場合にあって、溶熱閉込周域の周り部分を充分に溶かし得る溶接熱量を加えても、溶接金属の溶接ビードを、Ｒ６．５ｍｍの接触円を満足する大きさのものとできる。【００１２】
したがって、本製造方法によれば、ホイールディスクとホイールリムとを接合する溶接により、溶接部の溶接ビードを、ビードシート部とフランジ部とにＲ６．５ｍｍの接触円を接触可能とする規定を満足する大きさとし、かつ、該溶接部をなす溶接金属を、接合周端がその内側まで完全に溶け込んだ状態に形成できる。このように、接合周端と環状接合溝とを完全に溶接できることにより、当該フルフェイスホイールは、上述した従来構成に比して、高い耐久性を発揮することができる。そして、耐久性の向上分を、ホイールリムの板厚の薄肉化に転化することにより、大径化したホイールにあっても、充分な耐久性を維持しつつ、軽量化することも可能となる。【００１３】
また、本製造方法にあって、環状接合溝を、その内側溝壁に、接合周端の内側角縁を接触するように形成している場合には、ホイールリムとホイールディスクとの、中心軸に直交する面方向の位置決めを容易に行い得るという利点がある。一方、環状接合溝の内側溝壁に、接合周端の内側角縁を近接するように形成している場合には、両者を溶接した後、内側溝壁と内側角縁とを観察することにより、当該溶接により、接合周端の内側まで完全に溶接されているか否かを容易に判定できるという優れた利点がある。尚、内側溝壁に内側角縁を近接するようにした場合にあっても、接合周端が座定している状態で、内側角縁が環状接合溝内に収まるように（すなわち、内側傾斜周面全体が環状接合溝内に収まるように）、該環状接合溝が形成されていることが望ましい。【００１４】
また、上述した自動車用フルフェイスホイールリムの製造方法にあって、ホイールリムの接合周端に形成した内側傾斜端面を、環状接合溝の底面に対して約３°以上約６０°以下の範囲となる傾斜角で形成するようにした方法も提案される。かかる構成にあっては、溶接による溶接熱によって接合周端を充分に加熱し易く、また、溶熱閉込周域に一層効率的に熱が溜まり易くなる。このため、上述した接合周端の内側まで充分に溶け込み、かつ環状接合溝の内側溝壁や底面と混合した溶接金属を形成し易くなる。ここで、前記作用効果を一層適正に発揮でき得るように、内側傾斜端面の傾斜角を約５°以上約４５°以下とすることが好適である。尚、内側傾斜端面の傾斜角を約６０°より大きくすると、接合周端を環状接合溝の底面に座定した状態で、該底面から内側傾斜周面の内側角縁までの深さ方向の距離が長くなる。このため、溶熱閉込周域に溜まった熱により、環状接合溝の内側溝壁を、該内側角縁と当接又は近接する位置まで充分に加熱し難くなるため、接合周端の内側角縁と、環状接合溝の内側溝壁とが完全に溶け込んだ状態の溶接金属を形成し難くなる。一方、内側傾斜端面の傾斜角を約３°より小さくすると、環状接合溝の内側溝壁の、接合周端の内側角縁より裏方となる深さ方向の距離が長くなる。このため、内側溝壁の内側角縁より裏方部分は、溶熱閉込周域に溜まった熱により熱することができず、内側溝壁と溶け込んでいない裏側溶接ビードが大きく形成さることともなり得る。このような裏側溶接ビードでは、溶け込んでいない部位から破壊が生じ易く、耐久性の向上量を減縮することともなり得る。【００１５】
また、上述した自動車用フルフェイスホイールリムの製造方法にあって、ホイールリムの接合周端の内側傾斜端面を、該接合周端を形成した開口縁をリム内側へ屈折することにより形成するようにした方法も提案される。かかる方法により、環状接合溝の底面に接合周端が座定した状態で、該接合周端の外面と該環状接合溝の底面との間に、外側から内側に向かって狭くなる（先細る）空域が形成されることとなる。そして、溶接による溶接熱が、この空域に滞留して、接合周端を加熱し易くなる。これにより、上述した接合周端の内側まで充分に溶け込んだ溶接金属を形成し易くなる。さらに、環状接合溝内の、座定された接合周端の外側の溝領域を一層広く確保できることから、溶接金属の、外側に盛り上がる大きさをさらに抑制できる。【００１６】
また、上述した自動車用フルフェイスホイールリムの製造方法にあって、ホイールディスクの環状接合溝を、その外側溝壁が、環状溝壁の底面に対して約４０°以上約９０°以下の範囲となる傾斜角で外方に傾斜するように形成する方法も提案される。かかる構成により、環状接合溝の底面に接合周端が座定した状態にあって、溶接トーチを、該環状接合溝と接合周端とが当接する部位を狙うように設定し易く、溶接の熱を溶熱閉込周域に伝え易くなる。したがって、接合周端の内側まで充分に溶け込んだ溶接金属を形成できるという本発明の作用効果を一層発揮し易くなる。
【発明の効果】
【００１７】
本発明の自動車用フルフェイスホイールの製造方法は、ホイールディスクの裏面に環状接合溝を予め周成し、さらにホイールリムの接合周端に内側傾斜端面を予め形成して、該接合周端を環状接合溝の底面に座定し、その状態で、内側傾斜端面の内側角縁が環状接合溝の内側溝壁に当接又は近接するようにして、内側溝壁と内側傾斜端面との間に溶熱閉込周域を生ずるようにし、さらに該ホイールリムの外側から、環状接合溝と接合周端とを溶接して、ホイールディスクとホイールリムとを接合するようにした製造方法であるから、次の効果がある。
ａ  溶熱閉込周域により、接合周端の内側傾斜面全域を充分に熱して溶かすことができると共に、該溶熱閉込周域に溜まる熱により、環状接合溝の内側溝壁と底面とを効率的に熱することができる。
ｂ  環状接合溝の形成部位の板厚が薄肉となることから、接合周端と環状接合溝周りをバランス良く加熱でき、該接合周端を、その内側角縁まで充分に加熱することができる。
ｃ  溶接により形成される溶接金属が、環状接合溝を埋めるように形成されることとなるため、接合周端の内側まで充分に溶け込める溶接熱量を加えても、半径Ｒ６．５ｍｍの接触円をビードシート部とフランジ部とに接触可能とする規定を満足でき得る。
ｄ  したがって、溶接部を、ビードシート部とフランジ部とにＲ６．５ｍｍの接触円を接触可能とする規定に満足しつつ、接合周端の内側まで完全に溶け込んだ状態に形成できる。
ｅ  本製造方法で製造された自動車用フルフェイスホイールは、高い耐久性を発揮することができる。そして、ホイールリムの板厚を薄肉化することも可能であり、充分な耐久性を維持しつつ、軽量化することも可能となる。
【図面の簡単な説明】
【００１８】
【図１】図１は、ホイールディスク２の環状接合溝２５に、ホイールリム３の接合周端１１を座定した状態を表す拡大断面図である。
【図２】図２は、環状接合溝２５と接合周端１１を溶接した状態を表す拡大断面図である。
【図３】図３は、自動車用フルフェイスホイール１を表す断面図である。
【図４】図４は、他の形態の接合周端と環状接合溝とを溶接した状態を表す拡大断面図である。
【図５】図５は、従来構成の、ホイールリムとホイールディスクとの溶接部を表す拡大断面図である。
【符号の説明】
【００１９】
１  自動車用フルフェイスホイール
２  ホイールディスク
３  ホイールリム
４  ビードシート部
５  ビードシート部
７  ドロップ部
１０  フランジ部
１１  接合周端
１２  溶接部
１３  内側傾斜周面
１４  内側角縁
１８  溶接閉込周域
２４  フランジ部
２５  環状接合溝
２６  内側溝壁
２７  底面
３０  溶接金属
３１  溶接ビード
【発明を実施するための最良の形態】
【００２０】
本発明にかかる自動車用フルフェイスホイール１の製造方法を、図に従って説明する。
自動車用フルフェイスホイール１は、図３のように、一方の開口の周端に形成されたフランジ部１０と、他方の開口の周端に形成された接合周端１１とを備えたホイールリム３を、外周にフランジ部２４が周成されたホイールディスク２の裏面に、該接合周端１１が隅肉溶接されることにより一体化してなるものである（図２参照）。この隅肉溶接により溶接部１２が形成される。ここで、隅肉溶接には、アーク溶接を用いている。【００２１】
この自動車用フルフェイスホイール１にあっては、ホイールディスク２とホイールリム３とを別々の工程で成形した後、この両者を、アーク溶接を行う溶接工程で接合して成形される。本実施形態例では、ホイールディスク２及びホイールリム３をスチール材から成形している。【００２２】
ホイールリム３は、略長方形状のスチール製の板材を、その短辺同士を突合せ接合することにより円筒形状とした後、これを回転しつつ、所定の金型を当該円筒の内外両側から挟圧させるロール加工により成形される（図示せず）。このロール加工により成形されたホイールリム３には、一方の開口の周縁にタイヤのビードを側方から保持するフランジ部１０が形成され、該フランジ部１０に、タイヤのビードを着座させるビードシート部４が連成されている。また、他方の開口の周縁には接合周端１１が形成され、該接合周端１１に、ビードシート部５が連成されている。さらに、両開口側に形成されたビードシート部４，５の間には、タイヤ装着時にタイヤのビードを落とすためのドロップ部７が形成されている。尚、接合周端１１は、本発明の要部にかかり、詳しくは後述する。【００２３】
一方、ホイールディスク２は、略正方形状のスチール製板材を、プレス加工することにより成形される（図示せず）。このプレス加工により成形されたホイールディスク２には、ハブ孔２０を中央に備えた略円板状のハブ取付部２１が形成され、該ハブ取付部２１の外側に、ホイールディスク２の表面側に立ち上がる起立部２２を内周部位に備えた環状の意匠部２３が該ハブ取付部２１と同心状に形成されている。さらに、この意匠部２３の外周縁の外側に、フランジ部２４が周成されている。【００２４】
尚、このホイールディスク２とホイールリム３とが接合された自動車用フルフェイスホイール１には、タイヤが装着された場合に、該タイヤのビードが、ホイールリム３のビードシート部４，５に着座して、フランジ部１０，２４とにより側方から保持されるようになっている。【００２５】
次に本発明の要部について説明する。
本実施形態例にあって、ホイールリム３は、フランジ部１０が形成されていない他方の開口に、リム内側に屈曲した形状の接合周端１１を形成してなるものとしている（図３参照）。ホイールリム３は、上述したように、略長方形状のスチール製の板材を円筒形状とした後、ロール加工により成形している。ここで、ロール加工前の開口端面は、リム軸方向に対して略直交する平面形状となっている。そして、ロール加工により、フランジ部１０を形成しない開口周縁を、図示しない金型により、リム外側から内側に屈折加工することにより、この開口端面がリム内側に向き、本発明にかかる内側傾斜周面１３を形成する。このようにして、内側傾斜周面１３を備えた接合周端１１が成形される（図１参照）。【００２６】
一方、ホイールディスク２の裏面には、上述した意匠部２３からフランジ部１０に連成する領域に、環状接合溝２５を周成する（図１、図３参照）。この環状接合溝２５は、旋盤等の切削加工機械により切削加工して形成する。この環状接合溝２５は、図１のように、該ホイールディスク２の中心軸を中心として、上記したホイールリム３に形成した接合周端１１の内側傾斜周面１３の内側角縁１４と略同径となるようにした内側溝壁２６と、該中心軸にほぼ直交する水平面とした底面２７と、該内側溝壁２６と同心状となるようにした外側溝壁２８とから構成されている。【００２７】
ここで、内側溝壁２６は、中心軸とほぼ平行な壁面となるように形成しており、当該環状接合溝２５の底面２７に上述した接合周端１１を座定した状態で、該接合周端１１の内側角縁１４が、当該内側溝壁２６に当接又は近接するようにしている。また、外側溝壁２８は、環状接合溝２５が外方に開くように、外側に傾斜する形状に形成している（図１参照）。ここで、外側溝壁２８は、環状接合溝２５の底面２７に対して、約４０°以上約９０°以下の傾斜角φとなるように形成している。さらにまた、環状接合溝２５の溝深さｈは、上記した接合周端１１の内側傾斜周面１３のリム軸方向高さより大きく、かつ、底面２７の部位の板厚ｔ２が、ホイールリム３の板厚ｔ１より厚くなるように形成している。尚ここで、この板厚ｔ２が、ホイールリム３の板厚ｔ１より薄くすると、ホイールディスク２の表面側まで溶接の熱が伝わり易くなるため、ホイールディスク２の表面に溶接割れ等の不具合を生じることが懸念される。【００２８】
また、上述したホイールリム３の接合周端１１は、図３のように、その内側傾斜周面１３が、環状接合溝２５に該接合周端１１を座定した状態で、該環状接合溝２５の底面に対して、３°以上６０°以下の傾斜角θとなるように、屈折加工するようにしている。さらに、この接合周端１１の長さ（屈折部位から内側傾斜周面１３までの長さ）は、ホイールリム３の板厚ｔ１より長くしている。【００２９】
このような本実施形態例にあっては、リム径が１５インチのホイールについて例示する。ホイールリム３の板厚ｔ１を約３．５ｍｍ、ホイールディスク２の板厚を約６．５ｍｍ、該ホイールディスク２のフランジ部２４の板厚を約５．５ｍｍとしている。そして、ホイールリム３に形成した接合周端１１を、その内側傾斜周面１３の傾斜角θを約３０°、屈折部位から内側傾斜周面１３までの長さ（接合周端１１の長さ）を約６．０ｍｍとなるように形成している。さらに、ホイールディスク２に形成した環状接合溝２５を、その溝深さｈを約２．０ｍｍ、底面２７の径方向幅Ｌを約８．０ｍｍ、外側溝壁２８の傾斜角φを約４５°となるように形成している。ここで、ホイールディスク２の、環状接合溝２５の底面２７が形成されている部位の板厚ｔ２は、約３．５ｍｍとなっている。【００３０】
尚ここで、このような寸法形状に形成した環状接合溝２５は、接合周端１１を座定した状態で、該接合周端１１より外側に、充分な大きさの溝容積を有するように形成されている。このため、当該環状接合溝２５を埋めるように形成される溶接金属３０は、後述するように、接合周端１１を完全に溶け込んだ状態とできる溶接熱量を加えても、半径Ｒ６．５ｍｍの接触円を接触可能とする規定を満足し得るものとなり得る。【００３１】
次に、上述のように形成したホイールリム３とホイールディスク２とを接合するアーク溶接（ＭＡＧ溶接、もしくは炭酸ガスアーク溶接）を行う。
図１のように、両者の中心軸が重なるようにして、該ホイールリム３の接合周端１１を、該ホイールディスク２の環状接合溝２５の底面２７に座定する。この状態では、環状接合溝２５の底面２７に、接合周端１１の内側傾斜周面１３の外側角縁１５が当接しており、内側溝壁２６に内側角縁１４が近接している。さらに、この座定状態では、環状接合溝２５の底面２７及び内側溝壁２６と、接合周端１１の内側傾斜周面１３とにより囲まれた溶熱閉込周域１８が生ずる。【００３２】
このように、環状接合溝２５に該接合周端１１を座定した後、ホイールリム３の外側からアーク溶接を行う。アーク溶接は、接合周端の外面と環状接合溝の底面との間に形成された、外側から内側に向かって狭くなる（先細る）空域に向けて、溶接トーチを狙い定めて実行する（図示せず）。ここで、ホイールリム３とホイールディスク２とを、前記座定状態で一体的に、その中心軸を中心として周回することにより、その全周に亘ってアーク溶接を行う。【００３３】
また、このアーク溶接では、タイヤのビードを当接支持する、ホイールディスク２のフランジ部２４の裏側面とホイールリム３のビードシート部５の外面とに、半径Ｒ６．５ｍｍの接触円Ｆが接触可能であるように（図２参照）、溶接の電圧や周回速度等により溶接熱量を調整し、外側に盛り上がる溶接ビード３１の大きさを制限している。さらには、この溶接熱量は、接合周端１１の内側にも、溶接ビード３２が環状接合溝２５より盛り上がった状態で形成されないようにもしている。これは、接合周端１１の内側に盛り上がって形成された溶接ビードは、該接合周端１１の内周面から、内側へ大きく隆起する形状となり易く、該内周面との境界から破壊を生じ易くなり、耐久性の向上量が減縮してしまうからである。【００３４】
そして、このようなアーク溶接を開始すると、溶接トーチの溶接ワイヤと、ホイールリム３の接合周端１１及びホイールディスク２の環状接合溝２５との間にアークが飛び、この溶接熱により、該接合周端１１と環状接合溝２５周りとが溶け始めると共に、溶接ワイヤも溶け始める。ここで、ホイールリム３の板厚ｔ１と、ホイールディスク２の環状接合溝２５が形成されている部位の板厚ｔ２との板厚差が小さいことから、両者をバランス良く加熱でき、この溶接熱が接合周端１１と環状接合溝２５周りに適正かつ充分に伝わる。また、溶熱閉込周域１８が生成されていることにより、接合周端１１から環状接合溝２５へ熱が逃げてしまうことを防止している。すなわち、この溶熱閉込周域１８は、接合周端１１に熱を閉じ込めて、該接合周端１１を充分に加熱できるようにした、断熱作用を発揮するものとなっている。これにより、接合周端１１は、内側傾斜周面１３の内側角縁１４まで充分に加熱されて溶け始める。さらに、この加熱された内側傾斜周面１３から熱が溶熱閉込周域１８に放射されて、当該溶熱閉込周域１８に熱が溜まることとなる。この熱により、溶熱閉込周域１８を成す、環状接合溝２５の内側溝壁２６と底面２７とが熱せられる。そして、溶接ワイヤが溶解して液体状となった所定の液状金属が、溶接トーチの狙い位置から流入し、この液状金属が、溶け始めた接合周端１１と環状接合溝２５と混合する。さらに、流入した液状金属が接合周端１１と混合しながら、該溶熱閉込周域１８を埋めるように進出し、溶熱閉込周域１８の熱で熱せられている内側溝壁２６と底面２７とも混合することとなり得る。このように、溶接ワイヤの溶けた液状金属が、溶接熱により溶けた接合周端１１と、溶熱閉込周域１８により熱せられた環状接合溝２５の内側溝壁２６及び底面２７と混合することにより、図２のように、接合周端１１の内側まで完全に溶け込んだ状態の溶接金属３０が形成されることとなる。そして、このアーク溶接が全周に亘って行われることにより、ホイールリム３とホイールディスク２とが接合されて、本発明にかかる自動車用フルフェイスホイール１を得る。【００３５】
この自動車用フルフェイスホイール１にあって、ホイールリム３とホイールディスク２との溶接部１２は、図２のように、環状接合溝２５周りと接合周端１１とを溶け込んだ溶接金属３０が、該環状接合溝２５を埋めるようにして形成されている。そして、この溶接金属３０の外側の溶接ビード３１は、半径Ｒ６．５ｍｍの接触円Ｆがフランジ部２４とビードシート部５とに接触できるように形成されている。さらに、内側の溶接ビード３２が、環状接合溝２５から大きく盛り上がらないように形成されている。【００３６】
ここで、アーク溶接を、接合周端１１の内側まで完全に溶け込ませることが可能な溶接熱量により行っても、環状接合溝２５を埋めるように形成される溶接金属３０は、前記したＲ６．５ｍｍの接触円Ｆが接触可能とすることを満足するものとなる。すなわち、上記した、Ｒ６．５ｍｍの接触円Ｆを接触可能とするように制御した溶接熱量は、接合周端１１をその内側まで完全に溶け込み可能な溶接熱量である。【００３７】
次に、このように製造した自動車用フルフェイスホイール１を、半径方向負荷耐久試験に供した。この半径方向負荷耐久試験は、ホイールの耐久性を評価する最も重要な方法の一つであり、ホイールリム３とホイールディスク２との溶接部１２に比較的大きく影響する。この半径方向負荷耐久試験は、タイヤを装着したホイールを一定回転数で回転し、半径方向負荷を加える試験であり、ホイールに亀裂や変形等が生じた時点までの回転数を耐久性能の指標とする。この試験は、ＪＩＳ  Ｄ  ４１０３に従って行った。ここで、半径方向負荷の大きさは、約１４００ｋＮとしている。【００３８】
この半径方向負荷耐久試験には、比較例として、図５に示す従来構成の自動車用フルフェイスホイール５１，６１についても耐久性を調べた。
ここで、比較例の自動車用フルフェイスホイール５１は、図５（Ａ）に示すように、ホイールリム５３の、フランジ部が形成されていない開口端を、その外側角縁を面取り加工することにより接合周端５５としている。また、ホイールディスク５２には、その裏面に、上述した実施形態例のように環状接合溝は設けておらず、ホイールリム５３の接合周端５５を接合する領域は、略平面状としている。そして、このホイールリム５３の接合周端５５を、ホイールディスク５２の裏面に、両者の中心軸がほぼ等しくなるようにして当接させた後、ホイールリム５３の外側からアーク溶接を行い、ホイールリム５３とホイールディスク５２とを接合する。ここで、アーク溶接は、外側に形成される溶接ビード５８が、該ホイールリム５３のビードシート部５とホイールディスク５２のフランジ部２４とに、Ｒ６．５ｍｍの接触円Ｆが接触可能となるように、溶接熱量を制御している。この溶接熱量は、上述した実施形態例に比して小さくなっている。このように製造した自動車用フルフェイスホイール５１にあって、その溶接部５７は、溶接金属５６が接合周端５５の内側まで形成されていない状態となっている。この比較例の自動車用フルフェイスホイール５１は、ホイールリム５３の接合周端５５の形状を変えたこと、及びホイールディスク５２に環状接合溝を形成しないこと以外は、上記した実施形態例と同じ構成とし、同じ構成には同じ符号を記し、その説明は省略する。【００３９】
また、他の比較例として、図５（Ｂ）の自動車用フルフェイスホイール６１を製造する。これは、ホイールリム６３の、フランジ部を形成していない開口縁を、中心軸と略直交するように、内側へ折り曲げ加工して、接合周端６５を形成する。一方、ホイールディスク６２は、上記した比較例と同様に、ホイールリム６３の接合周端６５を接合する領域を、略平面状としている。そして、このホイールリム６３の接合周端６５を、ホイールディスク６２の裏面に、両者の中心軸がほぼ等しくなるようにして当接させた後、ホイールリム６３の外側からアーク溶接を行い、ホイールリム６３とホイールディスク６２とを接合する。ここで、アーク溶接は、外側に形成される溶接ビード６８が、該ホイールリム６３のビードシート部５とホイールディスク６２のフランジ部２４とに、Ｒ６．５ｍｍの接触円Ｆが接触可能となるように、溶接熱量を制御している。尚、この溶接熱量は、上述した実施形態例に比して小さくなっている。このように製造した自動車用フルフェイスホイール６１にあって、その溶接部６７は、溶接金属６６が接合周端６５の内側まで形成されていない状態となっていた。この比較例の自動車用フルフェイスホイール６１は、ホイールリム６３の接合周端６５の形状を変えたこと、及びホイールディスク６２に環状接合溝を形成しないこと以外は、上記した実施形態例と同じ構成とし、同じ構成には同じ符号を記し、その説明は省略する。【００４０】
これら比較例の自動車用フルフェイスホイール５１，６１と、実施形態例の自動車用フルフェイスホイール１とを、上記した半径方向回転耐久試験に供し、それぞれの耐久性能を調べた。その結果、比較例の自動車用フルフェイスホイール５１は、約２００万回の回転数量で溶接部５７に割れが生じた。もう一方の比較例の自動車用フルフェイスホイール６１は、約２５０万回の回転数量で溶接部６７に割れが生じた。これに対して、実施形態例の自動車用フルフェイスホイール１は、回転数量が４００万回を越えても異常が見られなかった。この試験により、本発明にかかる製造方法で製造した自動車用フルフェイスホイール１は、従来構成に比して、高い耐久性を発揮するものであることが確認できた。【００４１】
このように、本実施形態例の自動車用フルフェイスホイール１は、高い耐久性能を発揮できることから、この耐久性の向上分をホイールリムの薄肉化に転化することも可能である。すなわち、自動車用フルフェイスホイールの軽量化を行うことができる。したがって、近年、大径化するフルフェイスホイールを軽量化でき、その市場価値を一層高めることができ得る。【００４２】
上述した実施形態例の他の、本発明にかかる製造方法を例示する。図４（Ａ）のように、ホイールリム７３の、フランジ部が形成されていない開口周縁を、内側へ円弧状に湾曲するように加工してなる接合周端７５とする。この接合周端７５にも、上述した実施形態例同様に、内側に開いた内側傾斜周面７８が形成されている。このホイールリム７３の接合周端７５を、ホイールディスク２の環状接合溝２５に座定した後、上述と同様にアーク溶接を行って両者を接合する。ここで、この溶接部７９は、溶接金属７６が接合周端７５の内側まで完全に溶け込んだ状態となって形成される。このようにして、自動車用フルフェイスホイール７１を得る。【００４３】
又は、図４（Ｂ）のように、ホイールリム８３の、フランジ部が形成されていない開口の内側周端を切削加工して、内側に開いた内側傾斜周面８８を形成することにより、接合周端８５とする。また、ホイールディスク８２の裏面に、ホイールリム８３の接合周端８５の内周面と略同径となる内側溝壁９６をなす環状接合溝９５を形成する。この環状接合溝９５の外側溝壁９９は、接合周端８５を座定した状態で、当該環状接合溝９５が該接合周端８５の外側に充分な大きさの溝容積を有するように形成されている。そして、ホイールリム８３の接合周端８５を、ホイールディスク８２の環状接合溝９５の底面９７に座定した後、アーク溶接により両者を接合する。ここで、この溶接部８９は、溶接金属８６が接合周端８５の内側まで完全に溶け込んだ状態となって形成される。このようにして、自動車用フルフェイスホイール８１を得る。【００４４】
このように製造された自動車用フルフェイスホイール７１，８１にあっても、上述した実施形態例同様に、座定状態で溶熱閉込周域を形成し、半径Ｒ６．５ｍｍの接触円Ｆを接触可能としつつ、接合周端７５，８５の内側まで完全に溶け込んだ溶接金属７６，８６からなる溶接部７９，８９を形成できる。したがって、上述した半径方向負荷耐久試験で高い耐久性を発揮し、また、ホイールを軽量化することも可能である。尚ここで、各ホイールリム７３、８３の接合周端７５，８５の形状を異なるように形成した以外は、上述した自動車用フルフェイスホイール１と同じ構成であり、同じ構成の符号及び説明は省略する。【００４５】
また、上述した実施形態例の自動車用フルフェイスホイール１の製造方法にあって、ホイールディスク２の環状接合溝を、底面と外側溝壁とが滑らかな曲面状に連成するように形成することが好適である。同様に、外側溝壁とホイールディスクの裏面とが、滑らかな曲面状に連成するように形成することも好適である。これは、角形状とした部位に作用する応力集中を緩和することができると共に、溶接ワイヤの溶けた液状金属が溝内に充填し易くなり、ホイールディスクと一層容易かつ充分に溶け合うことができる。一方、内側溝壁にあっても、環状接合溝の底面やホイールディスクの裏面と滑らかな曲面状に連成するように形成することが好適である。これにより、前記と同様の作用効果を発揮できる。さらに、外側溝壁や内側溝壁とホイールディスクの裏面とを滑らかに連成して形成することにより、溶接後に外観上の違和感を生じない。
【図１】
0004547384.tif 000002
【図２】
0004547384.tif 000003
【図３】
0004547384.tif 000004
【図４】
0004547384.tif 000005
【図５】
0004547384.tif 000006